Brevet FR2969638A1 — publié le 20120629

Composition adhésive et procédé de pose de parquet à stabilité dimensionnelle améliorée La présente invention a pour objet une composition adhésive qui convient à la pose de revêtements à base de bois sur un support rigide plan dans le domaine du bâtiment, et 7 !~ V notamment à l a ~ la pose de parquet. LTad ,]'itae pose confhèr .,e a l'assemblage oL btenu une stabili L717 1 té dimensionnelle au cours du temps améliorée, tout particulièrement dans le cas des lames larges de parquet. L'invention concerne également le procédé de pose de revêtement correspondant et ledit assemblage. Dans le domaine du bâtiment, les adhésifs ou colles sont largement utilisés pour la 15 pose de revêtements à base de bois sur un support rigide plan. On peut ainsi citer la pose de lambris sur une paroi verticale, ou la pose de revêtements à base de bois sur le sol, comme par exemple le parquet. S'agissant du parquet, le support rigide (ou substrat) sur lequel il est fixé est le plus souvent une dalle ou chape de béton (ou de ciment), soit brute soit recouverte d'un enduit de lissage. Le substrat peut être également un ancien carrelage, un ancien parquet, des 20 panneaux de particule ou du contreplaqué. Le parquet est un revêtement de sol à base de bois qui peut être massif ou contrecollé, et dont les éléments, de forme essentiellement rectangulaire, sont désignés par les termes de lames ou lattes. La pose de parquet sur un support rigide plan, par exemple sur une chape de ciment, est de façon très générale réalisée par collage, cette technique étant en 25 général obligatoire pour des planchers chauffants. A la suite du collage, les lames de parquet deviennent ainsi solidaires du support rigide par l'intermédiaire d'une couche de joint adhésif dont l'épaisseur peut varier de 0,5 à 5 mm, de préférence de 0,5 à 3 mm. Parmi les adhésifs souvent utilisés pour la pose de parquet, on peut citer les colles solvantées à base par exemple de polyacétate de vinyle à haut poids moléculaire, qui 30 présentent des contraintes de mise en oeuvre liées à la présence de composés organiques volatils. Les colles en dispersion aqueuse, par exemple à base de polyacétate de vinyle à haut poids moléculaire, sont également utilisées, mais présentent certaines restrictions d'emploi car elles ne conviennent pas à la pose de parquet préalablement traité (par des vernis ou des huiles). Parmi les adhésifs généralement mis en oeuvre pour le collage de parquet, les compositions à base de polymères réticulables par l'humidité atmosphérique sont très appréciées notamment en raison de leur absence de solvant et de composé organique volatil. On connaît ainsi, notamment par la demande internationale WO 2008/145458, l'utilisation de compositions à base d'un polyéther terminé par des groupes silanes réactifs. Ces polyéthers sont également désignés dans le domaine du bâtiment sous l'appellation de polymères modifiés avec des groupes silanes (ou silyl) ou polymères MS®, disponibles commercialement auprès de la société Kaneka. Un exemple de produit commercial disponible auprès de cette société est le MS - S 303H qui a pour structure la formule indiquée page 3 du document WO 2008/145458. Lors de l'opération de collage du parquet, ledit polyéther réagit, à température ambiante, avec l'humidité (présente dans l'atmosphère, le substrat et/ou dans le parquet) par l'intermédiaire du groupement silyl qui comprend au moins un groupe hydrolysable lié à l'atome de silicium. Cette réaction conduit à la réticulation des chaînes polymériques au moyen de liaisons siloxanes, et à la création d'un réseau tridimensionnel formant un joint adhésif qui solidarise le parquet et le support rigide. A la différence du support rigide sur lequel il doit être posé, un revêtement à base de bois est composé d'un matériau vivant qui est susceptible, une fois fixé par collage, de réagir au cours du temps par des déformations aux variations de température et d'hygroscopie du milieu environnant. Il en est ainsi par exemple du parquet. La sensibilité des lames de parquet à la température et à l'hygrométrie peut avoir pour effet d'entraîner au cours du temps une déformation de celles-ci dans une direction parallèle au plan horizontal du support rigide. C'est en raison de cette déformation qu'il est de pratique courante de laisser, lors de la pose du parquet, un espace libre de 5 à 10 mm (appelé joint périphérique) le long du périmètre de la pièce à parqueter. Cette déformation exerce par conséquent sur le joint adhésif qui reste solidaire du support rigide une contrainte de cisaillement. La sensibilité du parquet à la température et à l'hygrométrie peut également se traduire par le phénomène indésirable de tuilage. Ce dernier, dont on pense qu'il résulte d'une différence de taux d'humidité entre les faces supérieure et inférieure de la lame, se traduit par une déformation concave de celle-ci particulièrement marquée au voisinage des bords de la lame, qui peut entraîner un décollement partiel, et donc un défaut de planéité de l'ouvrage notamment préjudiciable à son esthétique. Le problème du tuilage se pose avec d'autant plus d'acuité que l'on assiste actuellement à un intérêt croissant pour les parquets à lames larges. On entend désigner par ce terme des lames dont la largeur dépasse 13 à 14 cm pour atteindre parfois jusqu'à 19 ou 20 cm et qui sont donc, en raison de leur grande largeur, particulièrement exposées au risque de tuilage. La déformation de la lame exerce sur le joint adhésif une contrainte de traction dans une direction essentiellement perpendiculaire au plan du support rigide. Les colles solvantées comme celles à base de polyacétate de vinyle citées précédemment sont bien adaptées à la prévention du tuilage en raison de leur adhérence très élevée. Les colles à base de polymères MS® telles que décrites dans la demande internationale WO 2008/145458 présentent toutefois l'inconvénient d'une adhérence inférieure à celle des colles solvantées. Il est estimé qu'un tel comportement résulte au moins en partie d'une résistance mécanique relativement basse de l'adhésif réticulé correspondant, et notamment d'une rigidité insuffisante. On entend désigner par rigidité la propriété mécanique quantifiée par le module d'Young qui traduit la déformation du joint adhésif réticulé en réponse à une contrainte de traction qui lui est appliquée. Pour une même déformation, un joint adhésif ayant un module d'élasticité élevé est capable de s'opposer à une contrainte de traction plus grande. On connaît, notamment par la demande de brevet EP 794230, des compositions comprenant un polymère à motif oxyalkylène et groupe terminal silane dans lesquelles une résine époxy est incorporée pour améliorer la résistance mécanique dudit polymère réticulé. Toutefois, l'amélioration de la résistance mécanique, et notamment du module d'Young, doit s'accompagner dans le cas d'une composition adhésive convenant à la pose d'un parquet, et notamment d'un parquet à lames larges, du maintien d'une capacité minimale de déformation de la composition adhésive réticulée, de manière à ce que le joint adhésif puisse répondre aux diverses contraintes mentionnées précédemment, sans risque de rupture ou tout au moins avec un risque de rupture diminué. La présente invention a donc pour but de proposer une composition adhésive réticulable à l'humidité donnant lieu, après sa mise en oeuvre dans le domaine du bâtiment pour la pose de revêtements à base de bois sur un support rigide, à un joint adhésif qui présente une rigidité améliorée combinée à une capacité minimale de déformation sous l'effet de contraintes de traction et/ou de cisaillement. Un autre but de l'invention est de proposer une telle composition adhésive convenant à la pose de parquet. Un autre but de l' invention est de proposer une composition adhésive réticulable à l'humidité qui présente une adhérence sur support rigide améliorée. Il a à présent été trouvé que ces buts peuvent être atteints, en totalité ou en partie, par la composition décrite ci-après. La présente invention concerne donc en premier lieu une composition adhésive réticulable à l'humidité comprenant : (a) de 25 à 50 % d'un mélange consistant : - de 5 à 37 % d'une résine époxy réticulable (al) de type bisphénol A, et - de 63 à 95 % d'un polymère (a2) comprenant une chaîne principale choisie parmi (i) un polyoxyalkyléne et (ii) un polyuréthane, et qui est reliée à au moins un groupe terminal alkoxysilyl hydrolysable, ledit groupe étant lié dans le cas d'une chaîne principale (i) à un radical divalent alkyléne de 1 à 4 atomes de carbone qui est lui-même lié aux extrémités de la chaîne (i) par un groupement divalent A de formule choisie parmi l'une des formules suivantes : - O-CO-NH- (Ia) - NR1-CO-NH- (Ib) dans laquelle RI représente un atome d'hydrogène ou un radical C1-C3 alkyle ; -S-CO-NH- (Ic) ; (b) de 0,5 % à 6 % d'une cétimine en tant que précurseur de l'agent de réticulation de la résine époxy (al) ; et (c) de 40 à 65 % d'une charge inerte minérale ou organique. En l'absence d'indication contraire, les pourcentages indiqués dans le présent texte pour quantifier les teneurs en ses différents ingrédients d'une composition ou d'un mélange, notamment de la composition selon l'invention, sont des pourcentages poids/poids. La composition selon l'invention présente avantageusement après réticulation une résistance mécanique améliorée, correspondant notamment à un module d'Young supérieur à 10 MPa. De plus ladite composition réticulée présente également -lorsqu'elle est soumise à des contraintes de traction et/ou cisaillement- un risque de cassure très limité, du fait d'un allongement à la rupture en traction d'au moins 30 % et d'un allongement à la rupture en cisaillement d'au moins 200 %. La résine époxy réticulable (al) de type bisphénol A mise en oeuvre dans le mélange (a) est définie, au sens de la présente invention, comme un composé comprenant 2 groupes époxy et susceptible d'être obtenu par réaction de haloépoxydes tels que l'épichlorhydrine (également dénommée 2-(chloromethyl)oxirane) ou la 13-méthyl-épichlorhydrine avec le bisphénol A, le bisphénol AD ou le bisphénol F. Le bisphénol A (ou 2,2-bis(4-hydroxyphényl) propane ) a pour formule : Le bisphénol AD (ou 1,1-bis(4-hydroxyphényl)-éthane) a pour formule : HO OH HO OH Le bisphénol F (bis(4-hydroxyphényl) méthane) a pour formule : HO OH On préfère utiliser comme résine époxy réticulable de type bisphénol A le diglycidyl éther de bisphenol A (également connu sous le sigle DGEBA), de formule : O O °H2 -o O-CH2 Ce dernier composé est disponible dans le commerce, par exemple sous la dénomination de D.E.R.TM 331 TM auprès de la société Dow. Les polymères à groupe terminal alkoxysilyl hydrolysable sont bien connus dans le domaine des adhésifs. Ledit groupe est de préférence un radical alkoxysilyl ayant pour formule : - Si (R2)p(OR3)3_p (II) dans laquelle : - R2 et R3, identiques ou différents, représentent chacun un radical alkyle linéaire ou ramifié de 1 à 4 atomes de carbone, avec la possibilité lorsqu'il y a plusieurs radicaux R2 ou R3 que ceux-ci soient identiques ou différents ; - p est un nombre entier égal à 0, 1 ou 2. En général, le nombre moyen de groupes terminaux alkoxysilyl par chaîne principale du polymère (a2) est égal à environ 2, chaque groupe étant situé à une extrémité de la chaîne. De préférence, le radical alkoxysilyl est choisi parmi les radicaux de formule suivante : -Si(OCH3)3, -Si(CH3)(OCH3)2, -Si(OCH2CH3)3, -Si(CH3)(OCH2CH3)2. La chaîne principale du polymère (a2) peut être un polyoxyalkylène (i). Elle correspond alors à un motif de répétition de formule : -R4-0- (III) dans laquelle R4 est un groupe alylène linéaire ou ramifié comprenant de 1 à 5 5 atomes de carbone. On peut donner comme exemples spécifiques du motif de répétition de formule (III) les radicaux suivants : - CH2O- -CH2CH20- -CH2CH(CH3)O- -CH2CH(C2H5)0- - CH2C(CH3)20- -CH2CH2CH2CH20- 10 Selon une variante préférée, le motif de répétition de formule (III) est : -CH2CH(CH3)0- soit un motif isopropoxy, correspondant à une chaîne principale polypropylène glycol. Dans le cas d'une chaîne principale (i), chaque groupe terminal alkoxysilyl est lié à 15 un radical divalent alkylène de 1 à 4 atomes de carbone qui est lui-même lié aux extrémités de la chaîne (i) par le groupement divalent A défini ci-dessus. De préférence, le radical alkylène représente un des radicaux de formule : -CHz- ou -CHz-CHz-CHz-, et le groupement divalent A est la fonction uréthane (formule Ia). Les polymères (a2) ayant pour chaîne principale (i) peuvent être préparés par des 20 procédés connus en soi, comme par réaction de polyoxyalkylènes à terminaison -OH avec un isocyanatosilane dans lequel le groupe isocyanato est relié au groupe silane par un radical alkylène de 1 à 4 atomes de carbone. Les brevets US 2005/0119421 ou US 2004/0181025 donnent des exemples de ces procédés. On peut citer comme exemple commercial de tels polymères le GENIOSIL® STP-E 10 commercialisé par la société Wacker dont chacun des 2 25 groupes silyl terminaux a pour formule : -Si(CH3)(OCH3)z et est relié par l'intermédiaire du groupe : -O-CO-NH-CHz- à une extrémité de la chaîne principale polypropylène glycol. La chaîne principale du polymère (a2) peut être, conformément à une variante préférée de la composition adhésive selon l'invention, un polyuréthane (ii). Un tel polyuréthane est obtenu par condensation d'un polyisocyanate avec un polyol, de préférence 30 un polyéther polyol ou un polyester polyol. Le polymère (a2) correspondant peut être préparé par des procédés connus en soi, par exemple tels que décrits par les brevets : US 3632557, US 3979344, US 5298572, WO 93/05089, EP 770633, EP 1178069. On peut citer comme exemples commerciaux de tels polymères : - le DESMOSEAL® S XP 2636 commercialisé par la société Bayer MaterialScience ; - les SPUR+* Y 15986 et SPUR+* Y 15987 de la société Momentive. Selon une autre variante préférée, la teneur en résine époxy réticulable (al) de type bisphénol A mise en oeuvre dans le mélange (a) est comprise dans le domaine allant de 10 à 33 %, et la teneur en polymère (a2) dans ce même mélange est comprise dans le domaine allant de 67 à 90 %. La composition selon l'invention comprend de 0,5 % à 6 % d'une cétimine (b) en tant que précurseur de l'agent de réticulation de la résine époxy (al). De préférence la cétimine (b) a pour formule : (R6R7C=N)gR5 (IV) dans laquelle : - Rs est un radical organique ayant de 1 à 3 valences libres, choisi de préférence parmi un C1-C12 alkyle ou un C6-C24 aryle, éventuellement substitués ; - R6 et R' , identiques ou différents, représentent un atome d'hydrogène, un groupe phényle ou un groupe alkyle comprenant de 1 à 6 atomes de carbone, éventuellement substitué - q est un entier égal à 1, 2 ou 3. La préparation de telles cétimines peut être effectuée par des réactions conventionnelles de condensation d'une amine avec un composé carbonylé comme décrit dans la demande EP 794230 précitée. La cétimine est présente de manière stable dans la composition selon l'invention conditionnée à l'abri de l'humidité. Lorsque la composition est appliquée comme adhésif, la cétimine se décompose sous l'action de l'humidité atmosphérique ou de l'humidité présente dans les substrats pour former une amine primaire et une cétone. L'amine primaire ainsi formée réagit avec la résine époxy (al) à température ambiante, en tant qu'agent de réticulation de celle-ci. Selon une variante préférée de l'invention, on utilise la cétimine (b) de formule (IV) dans laquelle : - q=2; - Rs est le radical divalent dérivé de l'isophorone, de formule : CHI CH2 CH3 CH3 - R6 est un méthyle et R' est un isobutyle. Une telle cétimine est disponible dans le commerce auprès de la société Bayer sous la dénomination de DESMOPHEN® LS 2965 A. La composition adhésive objet de l'invention comprend également de 40 à 65 % d'une charge inerte minérale ou organique (c) qui a pour fonction de renforcer le joint adhésif obtenu après réticulation. Les charges inertes minérales ou organiques utilisables sont sous forme pulvérulente et sont par exemple choisies parmi les carbonates (carbonate de calcium ou de magnésium), l'acide silicique anhydre ou hydraté, le quartz, la silice, notamment pyrogénée, les silicates (de calcium, sodium, potassium, aluminium ou magnésium) en particulier les silicates de magnésium éventuellement hydratés (talc), l'oxyde de calcium, les métaux et leurs oxydes, notamment l'oxyde de titane, le noir de carbone, l'argile, la cellulose ou la poudre (ou farine) de bois. Ces charges sont généralement sous forme de particules de taille comprise entre environ 1 et 50 µm. Une charge minérale choisie parmi le carbonate de calcium ou une silice pyrogénée est préférée. Selon un mode de réalisation particulièrement préféré de la composition selon l'invention, celle-ci contient : - une teneur du mélange (a) comprise dans le domaine allant de 30 à 40 %, et de 20 manière encore plus préférée de 30 à 35 % ; - une teneur de cétimine (b) variant de 1 à 5 % ; et - une teneur de la charge minérale (c) allant de 50 à 60 %, et de façon plus particulièrement avantageuse de 55 à 60 %. Le catalyseur de réticulation utilisable dans la composition adhésive réticulable à 25 l'humidité selon l'invention peut être tout catalyseur connu par l'homme du métier pour la condensation de silanol, soit en général des amines ou des dérivés organométalliques, et notamment des dérivés organiques de fer, d'étain divalent ou tétravalent, de titane, d'aluminium qui sont pour la plupart disponibles dans le commerce. On peut citer ainsi comme exemples de catalyseurs de type organoétains : le dilaurate 30 de dibutylétain, le diacetylacétonate de dibutylétain ou le diacetylacétonate de dioctylétain. Le diacetylacétonate de dibutylétain est disponible auprès de la société TIB Chemicals sous la dénomination TIB KAT® 226. La composition adhésive selon l'invention peut en outre comprendre jusqu'à 10 % d'un plastifiant choisi par exemple parmi les phtalates ou les huiles minérales d'origine pétrolière, les huiles paraffiniques, les polyoléfines ou les mélanges de ces substances. On peut citer comme exemple de produit commercial l'Hydroseal G3H (de la société Total) qui est un mélange de distillats moyens de pétrole hydrotraités ayant une viscosité (mesurée à 23 °C par un viscosimètre Brookfield équipé du mobile 2V100 selon la norme ASTM D 445) de 24 mPa.s, On préfère contrôler la teneur en humidité de la composition selon l'invention de manière à empêcher une réticulation immédiate du polymère (a2) résultant dans une augmentation de la viscosité ou même dans la solidification de la composition durant son stockage. L'humidité peut être apportée à la composition par certains de ses ingrédients, par exemple par la charge minérale (c). Pour cette raison, la composition selon l'invention peut contenir un ou plusieurs agents desséchants (ou piégeurs d'humidité). Des agents desséchants appropriés sont notamment des alkoxysilanes tels que des trialkoxysilanes (particulièrement des triméthoxysilanes) et des alkoxysilanes contenant un groupe amino, mercapto ou époxy. On peut en donner comme exemples le vinyltriméthoxysilane, le gammaglycidyloxypropyltriméthoxysilane, le N-beta-(aminoéthyl)-gamma- aminopropyltriméthoxysilane, l'aminopropyltriméthoxysilane, le triméthoxyméthylsilane. 20 Une quantité d'agents desséchants dans la composition comprise entre 0,5 et 5 %, de préférence aux environs de 1 %, sera en général convenable. Certains de ces composés peuvent également agir en tant qu'agent promoteur d'adhérence, particulièrement les trialkoxysilanes contenant un groupe amino, mercapto ou époxy. Une quantité de 0,5 à 2 % sera en général appropriée. 25 La composition selon l'invention peut également contenir d'environ 0,5 à 2 % d'un diluant réactif de type glycidyl éther d'alcool gras. La composition selon l'invention est préparée par simple mélange à température ambiante de ses ingrédients, après séchage de la charge inerte (c). L'invention concerne également un procédé de pose d'un revêtement à base de bois 30 sur un support rigide plan comprenant une étape de répartition sur la surface dudit support d'une quantité effective de la composition adhésive réticulable à l'humidité telle que définie précédemment. Selon une variante préférée du procédé, le revêtement à base de bois est un parquet, et de façon avantageuse un parquet dont les lames ont une largeur comprise entre 13 et 20 cm. La composition adhésive est avantageusement répartie sur le support sous la forme d'une couche substantiellement homogène, au moyen par exemple d'une spatule crantée, cette modalité d'application étant désignée dans le métier par la dénomination de « collage en plein ». La quantité de composition adhésive appliquée sur le support peut varier dans un large domaine allant par exemple de 0,8 à 3,5 kg par m2. L'invention concerne enfin un assemblage comprenant un support rigide plan revêtu d'un revêtement à base de bois par l'intermédiaire d'une couche substantiellement homogène de la composition adhésive (telle que définie précédemment) réticulée, et formant joint adhésif. L'épaisseur de la couche de joint adhésif est généralement comprise entre 0,5 et 5 mm, de préférence entre 0,5 et 3 mm. L'assemblage dans lequel ledit revêtement est un parquet, et utilisable comme plancher, est plus particulièrement préféré. Les exemples suivants sont donnés à titre purement illustratif de l'invention et ne 15 sauraient être interprétés de manière à en limiter la portée. Exemples 1 à 5 : Des compositions adhésives réticulables à l'humidité sont préparées par simple mélange à température ambiante des ingrédients indiqués dans le Tableau suivant, après 20 séchage de la charge inerte (c). Outre ces ingrédients, la composition contient également 1,5 % d'agents desséchant et promoteur d'adhérence, 1 % de diluant réactif, 0,5% d'une silice pyrogénée et 5 % d'Hydroseal G3H. Les compositions adhésives obtenues sont soumises aux mesures et test suivants. 25 Mesure du module d'Young et de l'allongement à la rupture par traction de la composition réticulée : Cette mesure est effectuée conformément à la norme NF ISO 37. Une éprouvette haltère de Type 1 (longueur de la partie étroite de l'haltère égale à 25 mm pour une largeur de 6 mm et une épaisseur de 2 mm) est obtenue par découpe à 30 l'emporte-pièce dans un film de la composition adhésive préalablement réticulé après séjour durant 7 jours dans une atmosphère maintenue à 23°C et 50 % d'humidité relative. L'éprouvette ainsi obtenue est étirée dans une machine de traction, dont la mâchoire mobile se déplace à une vitesse constante égale à 50 mm/minute. On enregistre la contrainte appliquée et l'allongement de l'éprouvette (exprimé en %) durant son étirement et au moment de sa rupture. Le module d'Young (exprimé en MPa) est la pente de la tangente à l'origine de la courbe portant la contrainte de traction en fonction de l'allongement. Les résultats sont indiqués dans le Tableau. Mesure de l'allongement à la rupture par cisaillement de la composition réticulée : On prépare un assemblage de 2 lames de parquet collées au moyen de la composition adhésive conformément à la norme NF EN 14293. On utilise 2 lames en chêne rectangulaires de longueur 14 cm, de largeur 2,4 cm et d'épaisseur 1 cm. La composition adhésive est appliquée de manière à obtenir un collage par recouvrement des 2 lames sur une surface d'environ 600 mm', l'épaisseur de la couche adhésive étant de 1 mm. La réticulation de la composition conduisant à la formation du joint adhésif est obtenue en maintenant l'assemblage durant 7 jours à 23°C et 50 % d'humidité relative. L'assemblage ainsi obtenu est inséré dans les mâchoires d'une machine d'essai de traction et une force de traction est appliquée à une vitesse constante égale à 20 mm/minute, conduisant au cisaillement du joint adhésif, jusqu'à la rupture de ce dernier. La valeur de l'allongement est déterminée (en %) et portée dans le Tableau. Test de l'adhérence de parquet collé sur une plaque de béton : L'adhérence obtenue pour un parquet collé sur une plaque de béton, par mise en oeuvre de la composition adhésive, est évaluée selon la norme NF EN 14293. On utilise une plaque de béton carrée de 50 cm de côté et 5 cm d'épaisseur. La composition adhésive est répartie uniformément sur la surface de cette dalle au moyen d'une spatule crantée de manière à déposer sur ladite surface une couche adhésive correspondant à une quantité totale (ou dose) de 1 kg/m2 , correspondant à une épaisseur de 0,6 mm. Des pièces de parquet en chêne massif brut, de dimensions 50 mm x 50 mm x 10 mm sont appliquées dans la couche adhésive fraîche, à raison de 10 pièces par plaque, distantes d'environ 50 mm. La plaque ainsi revêtue est ensuite stockée à température ambiante durant 7 jours. On mesure alors la force de résistance à la séparation (ou arrachement) entre une pièce de parquet et le support en béton, sous l'effet d'une force de traction exercée dans une direction perpendiculaire au plan de la dalle. La force de traction est générée au moyen d'un dynamomètre et est transmise à la 5 pièce de parquet par l'intermédiaire d'une baguette métallique dont la base recouvre sensiblement la pièce et qui est profilée en forme de T. Cette baguette métallique est rendue solidaire de la pièce de parquet par collage de sa base au moyen d'une colle époxy, le joint de colle obtenu ayant une cohésion très largement supérieure à celle de la liaison entre la pièce et la surface de béton. La partie verticale de la 10 baguette métallique (correspondant à la barre verticale du T) est rendue solidaire de l'axe du dynamomètre par une goupille. On effectue alors un essai de traction et l'on note la valeur de la résistance à l'arrachement, exprimée en MPa qui est indiquée dans le Tableau. 15 Exemple 6 (comparatif) : On répète l'exemple 1 en remplaçant le SPUR+* Y 15987 par le MS - S 303H. Le MS - S 303H est un polymère disponible auprès de Kaneka de structure : CH3 CH3 CH3 (CH30)2Si-(CHz)3 (CHCH2O), (CH2)3 Si(OCH3)2 Les résultats obtenus sont indiqués dans le Tableau. Exemple 7 (comparatif) : On répète l'exemple 3 en remplaçant le GENIOSIL® STP-E 10 par le MS - S 303H. 25 On obtient les résultats indiqués dans le Tableau. Exemple 8 (comparatif) : On répète l'exemple 1 en utilisant les teneurs indiquées dans le Tableau pour les composants du mélange (a) et de la composition. On obtient les résultats indiqués. 20 30 Tableau Exemple 1 2 3 4 5 6 (romp.) 7 (romp.) 8 (cc Composants D.E.R.'M 331.I.M 10 25 33 33 33 10 33 4 (al) GENIOSILe STP-E 10 - - 67 - - - - (a2)(i) DESMOSEALe S XP 2636 - - - 67 - - - (a2)(ii) SPUR+* Y 15986 - - - - 67 - - (a2)(ii) SPUR+* Y 15987 90 75 - - - - - 6 (a2)(ii) MS - S 303H - - - - - 90 67 Mélange (a) 31,5 31,5 31,5 31,5 31,5 31,5 31,5 31 DESMOPHENU LS 2965 A 1,2 3 4 4 4 1,2 4 (b) carbonate de calcium 58,73 57,03 56,40 56,40 56,40 58,73 56,40 55, (c) TIB KAT® 226 0,57 0,47 0,10 0,10 0,10 0,57 0,10 0,: d'Young (en MPa) 12 19 15 11 16 3 9 4 ment à la rupture en traction 36 44 86 118 56 198 115 2 (en %) ment à la rupture en cisaillement 200 210 294 341 214 361 277 lf (en %) 'ce (en MPa) 3,1 2,8 ND ND 2,5 2,1 3,1 on Déterminé REVENDICATIONS1. Composition adhésive réticulable à l'humidité comprenant : (a) de 25 à 50 % d'un mélange consistant : - de 5 à 37 % d'une résine époxy réticulable (al) de type bisphénol A, et - de 63 à 95 % d'un polymère (a2) comprenant une chaîne principale choisie parmi (i) un polyoxyalkyléne et (ii) un polyuréthane, et qui est reliée à au moins un groupe terminal alkoxysilyl hydrolysable, ledit groupe étant lié dans le cas d'une chaîne principale (i) à un radical divalent alkyléne de 1 à 4 atomes de carbone qui est lui-même lié aux extrémités de la chaîne (i) par un groupement divalent A de formule choisie parmi l'une des formules suivantes : - O-CO-NH- (Ia) - NR'-CO-NH- (Ib) dans laquelle RI représente un atome d'hydrogène ou un radical Cl-C3 alkyle ; - S-CO-NH- (Ic) ; (b) de 0,5 % à 6 % d'une cétimine en tant que précurseur de l'agent de réticulation de la résine époxy (al) ; et (c) de 40 à 65 % d'une charge inerte minérale ou organique. 2. Composition adhésive selon la revendication 1, caractérisée en ce que l'on utilise comme résine époxy réticulable (al) le diglycidyl éther de bisphenol A de formule : O O °H2 -o O-CH2 3. Composition adhésive selon l'une des revendications 1 ou 2, caractérisée en ce que le groupe terminal alkoxysilyl hydrolysable a pour formule : - Si (R2)p(OR3)3_p (II) dans laquelle : - R2 et R3, identiques ou différents, représentent chacun un radical alkyle linéaire ou ramifié de 1 à 4 atomes de carbone, avec la possibilité lorsqu'il y a plusieurs radicaux R2 ou R3 que ceux-ci soient identiques ou différents ; - p est un nombre entier égal à 0, 1 ou 2. 4. Composition adhésive selon l'une des revendications 1 à 3, caractérisée en ce que le polymère (a2) a une chaîne principale (i) polypropylène glycol, le radical divalent alkyléne a pour formule : -CHz- ou -CHz-CHz-CHz- , et le groupement divalent A est la fonction uréthane. 5. Composition adhésive selon l'une des revendications 1 à 3, caractérisée en ce que le polymère (a2) a pour chaîne principale un polyuréthane (ii). 6. Composition adhésive selon l'une des revendications 1 à 5, caractérisée en ce que la teneur en résine époxy réticulable (al) mise en oeuvre dans le mélange (a) est comprise dans le domaine allant de 10 à 33 %, et la teneur en polymère (a2) dans ce même mélange est comprise dans le domaine allant de 67 à 90 %. 7. Composition adhésive selon l'une des revendications 1 à 6, caractérisée en ce que la cétimine (b) a pour formule : (R6R7C=N)gR5 (IV) dans laquelle : - Rs est un radical organique ayant de 1 à 3 valences libres, choisi de préférence 20 parmi un C1-C12 alkyle ou un C6-C24 aryle, éventuellement substitués ; - R6 et R' , identiques ou différents, représentent un atome d'hydrogène, un groupe phényle ou un groupe alkyle comprenant de 1 à 6 atomes de carbone, éventuellement substitué - q est un entier égal à 1, 2 ou 3. 8. Composition adhésive selon la revendication 7, caractérisée en ce que on utilise la cétimine (b) de formule (IV) dans laquelle q égale 2, Rs est le radical divalent dérivé de l'isophorone, R6 est un méthyle, et R' est un isobutyle. 30 9. Composition adhésive selon l'une des revendications 1 à 8, caractérisée en ce que la charge minérale (c) est choisie parmi le carbonate de calcium ou une silice pyrogénée. 10. Composition adhésive selon l'une des revendications 1 à 8, caractérisée en ce qu'elle contient : 25- une teneur du mélange (a) comprise dans le domaine allant de 30 à 40 % ; - une teneur de cétimine (b) variant de 1 à 5 % ; et - une teneur de la charge minérale (c) allant de 50 à 60 %. 11. Composition adhésive selon l'une des revendications 1 à 10, caractérisée en ce qu'elle comprend jusqu'à 10 % d'un plastifiant choisi parmi les phtalates ou les huiles minérales d'origine pétrolière, les huiles paraffiniques, les polyoléfines ou les mélanges de ces substances. 12. Procédé de pose d'un revêtement à base de bois sur un support rigide plan comprenant une étape de répartition sur la surface dudit support d'une quantité effective de la composition adhésive telle que définie dans l'une des revendications 1 à 11. 13. Procédé de pose selon la revendication 12, caractérisé en ce que le revêtement à base de bois est un parquet. 14. Procédé de pose selon l'une des revendications 12 ou 13, caractérisé en ce que la composition adhésive est répartie sur le support sous la forme d'une couche substantiellement homogène. 15. Assemblage comprenant un support rigide plan revêtu d'un revêtement à base de bois par l'intermédiaire d'une couche substantiellement homogène de la composition adhésive, telle que définie dans l'une des revendications 1 à 11, réticulée et formant joint adhésif. 16. Assemblage selon la revendication 15, caractérisé en ce que le revêtement est un parquet, et en ce qu'il est utilisable comme plancher. 25